ЗВУКОИЗОЛЯЦИОННЫЙ И ТЕПЛОИЗОЛЯЦИОННЫЙ МАТЕРИАЛ

Полезная модель относится к звуко-, вибро- и теплоизоляционным строительным материалам, используемым в сфере гражданского и промышленного строительства, реконструкции и ремонте зданий и сооружений.
2
2
Известен термозвукоизоляционный и фильтрующий материал «Термозвукоизол» (патент РФ №2077368, опубликовано 20.04.1997 г.), содержащий стекловолокнистое прошивное волокно и двустороннюю защитную оболочку из нетканого полипропилена, при этом волокно имеет с поверхностную плотность 520±30% г/м, а оболочка - 70±20%г/м.
Рассмотренный материал может использоваться в качестве теплозвукоизоляционного в строительстве, в автомобилестроении, для теплоизоляции промышленного оборудования и трубопроводов при температуре изолируемой поверхности от -50°С до +80°С, а также для фильтрации отходящих газов различных химических производств.
Однако указанный материал не предназначен для использования при высоких температурах от 130°С, так как его защитная оболочка из нетканого полипропилена изменяет свои физико-химические свойства и при этом представляет собой пожароопасный и горючий материал. Также при высоких температурах от 130-200°С оболочка материала выделяет вредные вещества, образующиеся при разложении полипропилена: органические кислоты, непредельные углеводы, ацетальдегид. Кроме того, рассмотренный материал имеет ограниченный срок годности ввиду того, что нетканая оболочка из полипропилена разлагается в течение 10-12 месяцев под действием ультрафиолетового излучения и открытого воздуха.
Аналогичными недостатками обладают термозвукоизоляционный и фильтрующий материал по патенту РФ №13763 (опубликовано 27.05.2000 г.), термозвукоизоляционный и пылезащитный материал по патенту РФ №175133 (опубликовано 22.11.2017 г.), также содержащие полотно из стеклянного волокна, заключенного в двустороннюю оболочку из нетканого полипропилена.
2
2
2
2
2
2
2
Известен термоизоляционный и звукоизоляционный материал (патент РФ №134554, опубликовано 20.11.2013 г.), принятый за наиболее близкий аналог к заявляемому решению, содержащий полотно из стекловолокна и защитную двустороннюю оболочку из стеклоткани, при этом материал имеет поверхностную плотность 700-10000 г/м. В качестве полотна из стекловолокна может быть использовано полотно ИПС-Т-1000 с поверхностной плотностью 1000 г/м, полотно ИПС-Т-2300 с поверхностной плотностью 2300 г/м, полотно ИМП-Е поверхностной плотностью 800-3000 г/м, а в качестве оболочки из стеклоткани может быть использована стеклоткань TG-600 с поверхностной плотностью 600 г/м, TG-800 с поверхностной плотностью 800 г/м, ЕТ-1100 с поверхностной плотностью 1100 г/м.
2
2
2
Данный материал имеет повышенные термоизоляционные свойства и может быть использован в диапазоне температур от -200°С до +800°С. Предел прочности материала составляет 3,45 МПа. Теплопроводность матов стекловолокна (при 25°С, Вт/(м⋅К) при поверхностной плотности составляет: 1000 г/м - 0,041, 2300 г/м - 0,038, 4600 г/м- 0,030. Коэффициент звукопоглощения составляет: при 63 Гц - 18 дБ, при 125 Гц - 16 дБ, при 250 Гц - 30 дБ, при 500 Гц - 25дБ, при 1000 Гц - 19 дБ, при 2000 Гц - 10 дБ, при 4000 Гц - 36 дБ.
Однако недостатками рассмотренного материала являются его неоднородность и нестабильная толщина на разных участках рулона, что при эксплуатации не позволяет обеспечить необходимые показатели по тепло-, звуко-, виброизоляции на всей поверхности, покрытой материалом.
Технической проблемой настоящей полезной модели является создание звукоизоляционного и теплоизоляционного материала, расширяющего линейку аналогичной продукции на рынке и обладающего повышенными тепло-, звуко-, вибрационными свойствами.
Техническим результатом полезной модели является реализация указанного назначения.
2
2
Технический результат достигается при использовании звукоизоляционного и теплоизоляционного материала, содержащего полотно из стекловолокна и защитную двустороннюю оболочку из стекловолокна, при этом полотно из стекловолокна имеет поверхностную плотность 2500±10% г/м, а двусторонняя оболочка из стекловолокна имеет поверхностную плотность 225±20% г/м.
2
2
Использование полотна (наполнителя) из стекловолокна с поверхностной плотностью 2500±10% г/м и двусторонней оболочки из стекловолокна с поверхностной плотностью 225±20% г/м обеспечивает сочетание тонкого материала (12-16 мм) и высоких коэффициентов тепло-, звуко- и виброизоляции.
w
nw
При исследованиях заявляемого было установлено, что при таком сочетании плотности полотна и двусторонней оболочки индекс изоляции Rвоздушного шума между двумя комнатами или иными помещениями (разговоры, крики, музыка, звук радиоприемника, телевизора) составляет не менее 48 дБ (см. Таблицу 1), а индекс улучшения изоляции ударного шума ΔL - не менее 32 дБ (см. Таблицу 2), что соответствует самым высоким требованиям СНиП-23-03-2003.
Заявляемый материал может применяться в конструкциях бас-ловушек, акустических экранов и занавесов.
2
2
w
nw
При использовании полотна (наполнения) из стеклоткани с поверхностной плотностью меньше, чем 2500±10% г/м, и двусторонней оболочки из стеклоткани с поверхностной плотностью меньше, чем 225±20% г/м заявляемый материал обладает недостаточной армирующей способностью, что приводит к выпадению наполнителя из оболочки. При этом индекс изоляции R и индекс улучшения изоляции ударного шума ΔLне соответствуют требованиям СНиП-23-03-2003.
2
2
w
nw
В случае использования полотна (наполнения) из стеклоткани с поверхностной плотностью больше, чем 2500±10% г/м, и двусторонней оболочки из стеклоткани с поверхностной плотностью больше, чем 225±20% г/м заявляемый материал становится более плотным, что способствует ухудшению акустических показателей, а также приводит к наматыванию материала при сверлении и усложнению установки и крепления материала. При этом индекс изоляции R и индекс улучшения изоляции ударного шума ΔL также не соответствуют требованиям СНиП-23-03-2003.
2
В качестве стекловолокна с поверхностной плотностью 2500±10% г/м, используемого для получения двусторонней оболочки заявляемого материала, может быть использован материал ИПС-Т-2500.
2
В качестве стекловолокна с поверхностной плотностью 225±20% г/м, используемого для получения наполнения заявляемого материала, могут быть использованы материалы Т-11, Т-10, Т-13, Т-23, Э3-230 и другие.
Материал может использоваться в диапазоне температур от -200°С до +800°С без изменения его физико-химических свойств и выделения вредных веществ. При этом он является негорючим и пожаробезопасным материалом.
Важным преимуществом заявляемого материала является его выполнение полностью из стекловолокна, срок разложения которого составляет 1000 лет. В течение длительного срока эксплуатации материал обеспечивает необходимые тепло-, звуко-, виброизоляционные свойства, которые не изменяются при любом перепаде температур окружающей среды и использовании материала в любой климатической зоне. Также материал не подвергается гниению, устойчив к воздействию влаги и возникновению плесени и грибка.
На фиг. 1 показана структура заявляемого материала.
На фиг. 2 приведено изображение заявляемого материала.
Полотно 1 из стекловолокна обкладывается с двух сторон оболочкой 2 из стекловолокна, имеющей черный цвет (фиг. 1, 2).
Толщина материала составляет 12-16 мм.
Материал сворачивается в рулоны.
Перед зашиванием полотна (наполнителя) в двустороннюю оболочку стекловолокно калибруется на чесальной машине для придания материалу однородности, одинаковой толщины и плотности на всех участках рулона.
Материал выполнен только в черных цветах для использования в помещениях для проведения выставок, кинотеатрах, театрах, концертных залах и т.д. в открытом виде без использования дополнительных оболочек, благодаря чему он не искажает цвета, не дает бликов и не привлекает внимание аудитории.
Заявляемый материал имеет удобную установку и крепление к поверхностям: при сверлении не происходит заматывания волокон полотна (наполнителя) и оболочки на инструмент.
В итоге, заявляемый материал позволяет обеспечить необходимые свойства в течение длительного срока эксплуатации, при этом он является малозаметным, прост в установке и использовании, что выгодно расширяет линейку аналогичной продукции на рынке.